Brevet FR3062961A1 — publié le 20180817

Sel de bis(fluorosulfonyl)imide de lithium et ses utilisations DOMAINE DE L'INVENTION La présente invention concerne un sel de bis(fluorosulfonyl)imide de lithium ayant une teneur spécifique en protons H. La présente invention concerne également diverses utilisations dudit sel de bis(fluorosulfonyl)imide de lithium. Le marché des batteries Li-ion nécessite de développer des batteries de plus forte puissance. Cela passe par l'augmentation du voltage nominal des batteries Li-ion. Pour atteindre les voltages visés, des électrolytes de grande pureté sont nécessaires. Dans le domaine spécifique des batteries Li-ion, le sel actuellement le plus utilisé est le LiPF6. Ce sel montre de nombreux désavantages tels qu'une stabilité thermique limitée, une sensibilité à l'hydrolyse et donc une plus faible sécurité de la batterie. De nouveaux sels de lithium de type sulfonylimide ont été récemment développés pour tenter d'améliorer les performances des batteries secondaires. Nous pouvons citer le LiTFSI (bis(trifluoromethanesulfonyl)imidure de lithium) et le LiFSI (bis(fluorosulfonyl)imidure de lithium). Ces sels présentent peu ou pas de décomposition spontanée, et sont plus stables vis-à-vis de l'hydrolyse que LiPF6. Néanmoins le LiTFSI présente le désavantage d'être corrosif vis-à-vis des collecteurs de courant en aluminium. Toutefois, il existe un besoin pour de nouveaux sels présentant des performances électroniques améliorées et/ou une durée de vie plus longue dans les batteries Li-ion. Il existe également un besoin pour de nouveaux sels pouvant être utilisés à des tensions de coupure de charge élevées. 3062961 2 DESCRIPTION DE L'INVENTION La présente invention concerne un sel de bis(fluorosulfonyl)imide de lithium, caractérisé en ce que, après mise en solution dans l'eau pour former une solution aqueuse, ladite solution aqueuse possède un pH compris entre 4 et 8, en particulier 5 à une température de 25°C. Selon un mode de réalisation préféré, le sel LiFSI est tel qu'après mise en solution dans l'eau pour former une solution aqueuse, ladite solution aqueuse possède un pH par exemple compris entre 4,1 et 8, entre 4,2 et 8, entre 4,3 et 8, entre 4,4 et 8, entre 4,5 et 8, entre 4,6 et 8, entre 4,7 et 8, entre 4,8 et 8, entre 4,9 et 8, 10 entre 5 et 8, entre 5,1 et 8, entre 5,2 et 8, entre 5,3 et 8, entre 5,4 et 8, entre 5,5 et 8, entre 5,6 et 8, entre 5,7 et 8, entre 5,8 et 8, entre 5,9 et 8, entre 6 et 8, entre 6,1 et 8, entre 6,2 et 8, entre 6,3 et 8, entre 6,4 et 8, entre 6,5 et 8, entre 6,6 et 8, entre 6,7 et 8, entre 6,8 et 8, entre 6,9 et 8, entre 7 et 8, entre 4 et 7,5, entre 4,1 et 7,5, entre 4,2 et 7,5, entre 4,3 et 7,5, entre 4,4 et 7,5, entre 4,5 et 7,5, entre 4,6 et 7,5, entre 4,7 et 15 7,5, entre 4,8 et 7,5, entre 4,9 et 7,5, entre 5 et 7,5, entre 5,1 et 7,5, entre 5,2 et 7,5, entre 5,3 et 7,5, entre 5,4 et 7,5, entre 5,5 et 7,5, entre 5,6 et 7,5, entre 5,7 et 7,5, entre 5,8 et 7,5, entre 5,9 et 7,5, entre 6 et 7,5, entre 6,1 et 7,5, entre 6,2 et 7,5, entre 6,3 et 7,5, entre 6,4 et 7,5, ou entre 6,5 et 7,5. De préférence, le sel LiFSI selon l'invention est tel qu'après mise en solution dans l'eau pour former une solution 20 aqueuse, ladite solution aqueuse possède un pH compris entre 6 et 8, de préférence entre 6,5 et 8, et en particulier entre 6,5 et 7,5. Dans le cadre de l'invention, on utilise de manière équivalente les termes « sel de lithium de bis(fluorosulfonyl)imide », « lithium bis(sulfonyl)imidure », « LiFSI », « LiN(FS02)2», « lithium de bis(sulfonyl)imide », ou « bis(fluorosulfonyl)imidure de 25 lithium ». Typiquement, le pH se définit comme le logarithme négatif de l'activité de l'ion hydrogène, selon la formule suivante : pH = -logio 30 Le pH d'une solution peut être mesuré par toute méthode connue de l'homme du métier. On peut par exemple mesurer le pH à l'aide d'une électrode de verre, dont le potentiel peut varier en fonction de la concentration des ions hydrogène suivant l'équation de Nernst. Ce potentiel peut être mesuré par rapport à une électrode de référence à l'aide d'un potentiomètre à haute impédance, communément appelé pH- 3062961 3 mètre. Comme pH-mètre, on peut par exemple utiliser le modèle pHM210 de la marque Radiometer. Le pH de la solution de LiFSI peut être mesuré à l'aide d'un pH-mètre, en particulier préalablement étalonné à l'aide de trois solutions tampons (pH=4,0, 7,0 et 5 10,0). Le sel de LiFSI peut mis en solution dans l'eau (ladite eau ayant de préférence un pH de 7,45 ± 0,5), pour obtenir une concentration massique en LiFSI de 0,125 g/mL. La solution aqueuse peut être agitée pendant la mesure du pH. Selon un mode de réalisation, la concentration en LiFSI dans la solution aqueuse selon l'invention est comprise entre 0,050 et 0,250 g/mL, de préférence entre 10 0,080 et 0,200 g/mL, préférentiellement entre 0,1 et 0,2, en particulier la concentration est de 0,125 g/mL. Selon un mode de réalisation, le sel de bis(fluorosulfonyl)imide de lithium susmentionné comprend une teneur en ions H+ comprise entre 0,08 ppb et 0,80 ppm, entre 0,08 ppb et 0,63 ppm, entre 0,08 ppb et 0,50 ppm, entre 0,08 ppb et 0,40 ppm, 15 entre 0,08 ppb et 0,32 ppm, entre 0,08 ppb et 0,25 ppm, entre 0,08 ppb et 0,20 ppm, entre 0,08 ppb et 0,16 ppm, entre 0,08 ppb et 0,13 ppm, entre 0,08 ppb et 0,10 ppm, entre 0,08 ppb et 0,08 ppm, entre 0,08 ppb et 0,06 ppm, entre 0,08 ppb et 0,05 ppm, entre 0,08 ppb et 0,04 ppm, entre 0,08 ppb et 0,032 ppm, entre 0,08 ppb et 0,025 ppm, entre 0,08 ppb et 0,020 ppm, entre 0,08 ppb et 0,016 ppm, entre 0,08 ppb et 20 0,013 ppm, entre 0,08 ppb et 10 ppb, entre 0,08 ppb et 8 ppb, entre 0,08 ppb et 6,35 ppb, entre 0,08 ppb et 5,05 ppb, entre 0,08 ppb et 4 ppb, entre 0,08 ppb et 3,18 ppb, entre 0,08 ppb et 2,53 ppb, entre 0,08 ppb et 2,01 ppb, entre 0,08 ppb et 1,59 ppb, entre 0,08 ppb et 1,27 ppb, entre 0,08 ppb et 1,01 ppb, entre 0,25 ppb et 0,8 ppm, entre 0,25 ppb et 0,63 ppm, entre 0,25 ppb et 0,50 ppm, entre 0,25 ppb et 0,40 ppm, 25 entre 0,25 ppb et 0,32 ppm, entre 0,25 ppb et 0,25 ppm, entre 0,25 ppb et 0,20 ppm, entre 0,25 ppb et 0,16 ppm, entre 0,25 ppb et 0,13 ppm, entre 0,25 ppb et 0,10 ppm, entre 0,25 ppb et 0,08 ppm, entre 0,25 ppb et 0,06 ppm, entre 0,25 ppb et 0,05 ppm, entre 0,25 ppb et 0,04 ppm, entre 0,25 ppb et 0,032 ppm, entre 0,25 ppb et 0,025 ppm, entre 0,25 ppb et 0,020 ppm, entre 0,25 ppb et 0,016 ppm, entre 0,25 ppb et 30 0,013 ppm, entre 0,25 ppb et 10 ppb, entre 0,25 ppb et 8 ppb, entre 0,25 ppb et 6,35 ppb, entre 0,25 ppb et 5,05 ppb, entre 0,25 ppb et 4 ppb, entre 0,25 ppb et 3,18 ppb, ou entre 0,25 ppb et 2,53 ppb. Dans le cadre de l'invention, le terme de « ppm » correspond à « partie par million » et s'entend de ppm en poids. 3062961 4 Dans le cadre de l'invention, le terme de « ppb » correspond à « partie par milliard », et s'entend de ppb en poids. Dans le cadre de l'invention, on entend par exemple par « sel ayant une teneur en ions H+ égale à 8 ppm en poids », un sel ayant une teneur en ions H+ égale à 8 5 ppm en poids par rapport au poids total dudit sel. La présente invention concerne également un sel de bis(fluorosulfonyl)imide de lithium, comprenant une teneur en ions H+ comprise entre 0,08 ppb et 0,80 ppm, 0,08 ppb et 0,63 ppm, entre 0,08 ppb et 0,50 ppm, entre 0,08 ppb et 0,40 ppm, entre 10 0,08 ppb et 0,32 ppm, entre 0,08 ppb et 0,25 ppm, entre 0,08 ppb et 0,20 ppm, entre 0,08 ppb et 0,16 ppm, entre 0,08 ppb et 0,13 ppm, entre 0,08 ppb et 0,10 ppm, entre 0,08 ppb et 0,08 ppm, entre 0,08 ppb et 0,06 ppm, entre 0,08 ppb et 0,05 ppm, entre 0,08 ppb et 0,04 ppm, entre 0,08 ppb et 0,032 ppm, entre 0,08 ppb et 0,025 ppm, entre 0,08 ppb et 0,020 ppm, entre 0,08 ppb et 0,016 ppm, entre 0,08 ppb et 0,013 15 ppm, entre 0,08 ppb et 10 ppb, entre 0,08 ppb et 8 ppb, entre 0,08 ppb et 6,35 ppb, entre 0,08 ppb et 5,05 ppb, entre 0,08 ppb et 4 ppb, entre 0,08 ppb et 3,18 ppb, entre 0,08 ppb et 2,53 ppb, entre 0,08 ppb et 2,01 ppb, entre 0,08 ppb et 1,59 ppb, entre 0,08 ppb et 1,27 ppb, entre 0,08 ppb et 1,01 ppb, entre 0,25 ppb et 0,8 ppm, entre 0,25 ppb et 0,63 ppm, entre 0,25 ppb et 0,50 ppm, entre 0,25 ppb et 0,40 ppm, entre 20 0,25 ppb et 0,32 ppm, entre 0,25 ppb et 0,25 ppm, entre 0,25 ppb et 0,20 ppm, entre 0,25 ppb et 0,16 ppm, entre 0,25 ppb et 0,13 ppm, entre 0,25 ppb et 0,10 ppm, entre 0,25 ppb et 0,08 ppm, entre 0,25 ppb et 0,06 ppm, entre 0,25 ppb et 0,05 ppm, entre 0,25 ppb et 0,04 ppm, entre 0,25 ppb et 0,032 ppm, entre 0,25 ppb et 0,025 ppm, entre 0,25 ppb et 0,020 ppm, entre 0,25 ppb et 0,016 ppm, entre 0,25 ppb et 0,013 25 ppm, entre 0,25 ppb et 10 ppb, entre 0,25 ppb et 8 ppb, entre 0,25 ppb et 6,35 ppb, entre 0,25 ppb et 5,05 ppb, entre 0,25 ppb et 4 ppb, entre 0,25 ppb et 3,18 ppb, ou entre 0,25 ppb et 2,53 ppb. La détermination de la teneur en protons H+ dans le sel de 30 bis(fluorosulfonyl)imide de lithium est de préférence réalisée par pH-mètrie, en particulier selon la méthode mentionnée précédemment. La demanderesse a découvert que l'utilisation du sel de LiFSI selon l'invention dans un électrolyte de batterie Li-ion, permet avantageusement d'avoir un courant 35 résiduel faible à une tension de coupure de charge par exemple de 4,2V ou de 4,4V. Ce courant résiduel traduit les réactions parasites qui ont lieu dans une batterie Li-ion 3062961 5 lors de son utilisation. Ces réactions parasites consomment des électrons et donc diminuent l'autonomie des batteries Li-ion au cours de leur utilisation. Par ailleurs, ces réactions parasites ont également un fort impact sur la sécurité des batteries car de telles réactions peuvent créer des réactions en chaîne pouvant provoquer 5 l'emballement et l'explosion de la batterie Li-ion. Ainsi, l'utilisation du sel de LiFSI selon l'invention dans un électrolyte de batterie Li-ion, permet avantageusement d'améliorer la durée de vie de batterie Li-ion et/ou les performances électroniques d'une batterie Li-ion, et/ou la sécurité de ladite batterie, en particulier à une tension de coupure de charge élevée telle que par 10 exemple à 4,4V. L'utilisation du sel de LiFSI selon l'invention dans une batterie Li-ion permet avantageusement d'atteindre une tension de coupure de charge élevée, notamment supérieure ou égale à 4,4V. Dans le cadre de l'invention, et sauf mention contraire, on entend par « tension 15 de coupure de charge » (cut-off voltage), la limite de tension haute d'une batterie considérée comme totalement chargée. La tension de coupure est habituellement choisie afin d'obtenir la capacité maximum de la batterie. La présente invention concerne également l'utilisation du sel de 20 bis(fluorosulfonyl)imide de lithium dans une batterie Li-ion. La présente invention concerne également l'utilisation du sel de bis(fluorosulfonyl)imide de lithium dans une batterie Li-ion fonctionnant à une tension de coupure de charge supérieure ou égale à 4,2V, de préférence supérieure ou égale à 4,4V. 25 La présente invention concerne également l'utilisation du sel de bis(fluorosulfonyl)imide de lithium dans un électrolyte, notamment dans un électrolyte de batterie Li-ion. La présente invention concerne également une composition d'électrolyte comprenant le sel de bis(fluorosulfonyl)imide de lithium tel que défini selon l'invention, 30 et un solvant organique. Des exemples de solvants organiques comprennent des éthers tels que l'éthylène glycol diméthyl éther (1,2-diméthoxyéthane), l'éthylène glycol diéthyl éther, le tétrahydrofurane, le 2-méthyltétrahydrofurane, le 2,6-diméthyltétrahydrofurane, le 3062961 6 tétrahydropyrane, un éther couronne, le triéthylène glycol diméthyl éther, le tétraéthylène glycol diméthyl éther, le 1,4- dioxane et le 1,3-dioxolane ; les esters d'acide carbonique tels que le carbonate de diméthyle, le carbonate d'éthyle méthyle, le carbonate de diéthyle, le carbonate de diphényle et le carbonate de méthyle 5 phényle ; les esters de carbonate cycliques tels que le carbonate d'éthylène, le carbonate de propylène, l'éthylène 2,3-diméthylcarbonate, le carbonate de butylène, le vinylène carbonate et l'éthylène 2-vinylcarbonate ; les esters d'acide carboxylique aliphatique tels que le formate de méthyle, l'acétate de méthyle, le propionate de méthyle, l'acétate d'éthyle, l'acétate de propyle, l'acétate de butyle et l'acétate 10 d'amyle ; les esters d'acide carboxylique aromatique tels que le benzoate de méthyle et le benzoate d'éthyle; les esters d'acide carboxylique tels que la y-butyrolactone, la y-valérolactone et la 5-valérolactone ; les esters d'acide phosphorique tels que le triméthyl phosphate, l'éthyl diméthyl phosphate, le diéthyl méthyl phosphate et le triéthyl phosphate ; les nitriles tels que l'acétonitrile, le propionitrile, le 15 méthoxypropionitrile, le glutaronitrile, l'adiponitrile, le 2-méthylglutaronitrile, le valéronitrile, le butyronitrile et l'isobutyronitrile ; les amides tels que le Nméthylformamide, le N-éthylformamide, le N,N-diméthylformamide, le N,Ndiméthylacetamide, la N-méthylpyrrolidinone, la N-méthylpyrrolidone et la N- vinylpyrrolidone ; les composés soufrés tels que le diméthylsulfone, 20 l'éthylméthylsulfone, le diéthylsulfone, le sulfolane, le 3-méthylsulfolane et le 2,4- diméthylsulfolane ; les alcools tels que l'éthylène glycol, le propylène glycol, l'éthylene glycol monométhyléther et l'éthylène glycol monoéthyl éther ; les sulfoxydes tels que le diméthyl sulfoxyde, le méthyl éthyl sulfoxyde et le diéthyl sulfoxyde ; les nitriles aromatiques tels que le benzonitrile et le tolunitrile ; le nitrométhane ; la 1,3-diméthyl- 25 2-imidazolidinone ; la 1,3-diméthyl-3,4,5,6-tétrahydro-2(1,H)-pyrimidinone ; la 3- méthy1-2-oxazolidinone. Ces solvants peuvent être utilisés individuellement ou en combinaisons. Les esters d'acide carbonique, les esters d'acide carboxylique aliphatique, les esters d'acide carboxylique et les éthers sont préférés, et les esters d'acide 30 carbonique sont encore davantage préférés. En particulier, le solvant organique est le mélange carbonate d'éthylène/carbonate d'éthyle méthyle, en particulier dans un ratio volumique 3/7. La concentration en sel LiFSI selon l'invention peut varier entre 0,1% et 15 %, de préférence entre 1% et 10% en poids par rapport au poids total de la composition 35 d'électrolyte. Selon un mode de réalisation, la composition d'électrolyte peut comprendre un ou plusieurs additifs. On peut par exemple citer le carbonate de fluoroéthylène, le 3062961 7 carbonate de vinylène, les liquides ioniques, les anhydrides tels que par exemple l'anhydride succinique, et leurs mélanges. La teneur en additifs dans la composition d'électrolyte selon l'invention peut varier entre 0,1 et 10 %, de préférence entre 1% et 5% en poids par rapport au poids 5 total de la composition d'électrolyte. La présente invention concerne également l'utilisation dudit sel de bis(fluorosulfonyl)imide de lithium ou de la composition d'électrolyte le contenant, dans des batteries Li-ion, en particulier dans des batteries Li-ion d'appareils 10 nomades, par exemple les téléphones portables ou les ordinateurs portables, de véhicules électriques, de stockage d'énergie renouvelable par exemple le photovoltaïque ou l'éolien. La présente demande concerne l'utilisation du sel de bis(fluorosulfonyl)imide 15 de lithium selon l'invention pour améliorer la durée de vie de batterie Li-ion et/ou les performances électroniques d'une batterie Li-ion et/ou la sécurité de ladite batterie, en particulier à une tension de coupure de charge élevée telle que par exemple à 4,4V. De préférence, l'invention concerne l'utilisation du sel de 20 bis(fluorosulfonyl)imide de lithium selon l'invention pour diminuer le courant résiduel lors de l'application d'une tension de coupure de charge, par exemple de 4,2 volt ou 4,4 volt. Le sel de bis(fluorosulfonyl)imide de lithium selon l'invention, ayant une teneur 25 spécifique en ions H+ ou un pH spécifique en solution aqueuse, peut être obtenu par mise en oeuvre d'une étape d'ajustement du pH d'un sel de bis(fluorosulfonyl)imide de lithium dans l'eau préparé initialement par tout procédé connu de l'état de la technique. 30 La présente invention concerne également un procédé de préparation d'un sel de bis(fluorosulfonyl)imide de lithium susmentionné, comprenant : - i) une étape de préparation d'un sel de bis(fluorosulfonyl)imide de lithium ; et - ii) une étape d'ajustement du pH, pour obtenir un sel de bis(fluorosulfonyl)imide de lithium formant, après mise en 35 solution dans l'eau, une solution aqueuse ayant un pH compris entre 4 et 8, en particulier à une température de 25°C. 3062961 8 La présente invention concerne également un procédé de préparation d'un sel de bis(fluorosulfonyl)imide de lithium susmentionné, comprenant : - i) une étape de préparation d'un sel de bis(fluorosulfonyl)imide de lithium ; et - ii) une étape d'ajustement du pH, 5 pour obtenir un sel de bis(fluorosulfonyl)imide de lithium, comprenant une teneur en ions H+ comprise entre 0,08 ppb et 0,80 ppm. L'étape d'ajustement du pH peut consister en un ou plusieurs lavages avec de l'eau, notamment de l'eau désionisée, ou en l'ajout de solution aqueuse basique. 10 Le procédé de préparation peut comprendre des étapes ultérieures d'extraction du sel de bis(fluorosulfonyl)imide de lithium obtenu à l'issue de l'étape ii) en phase organique (par exemple par ajout de solvant organique tel que l'acétate de butyle), de concentration par exemple à une température inférieure à 60°C, de cristallisation ... 15 Tous les modes de réalisation décrits ci-dessus peuvent être combinés les uns avec les autres. Les exemples suivants permettent d'illustrer l'invention, sans toutefois la limiter. 20 EXEMPLES Des tests de chronoampérométrie ont été réalisés. Pour cela des piles boutons CR2032 ont été fabriquées munies d'une feuille d'aluminium de diamètre 20 mm comme électrode de travail, d'une pastille de lithium métal de diamètre 8 mm comme 25 électrode de référence et d'un séparateur en fibre de verre de diamètre 18 mm imbibé avec 12 gouttes (0.6 mL) d'une solution de LiFSI à 1 mol/L dans un mélange de solvant composé de carbonate d'éthylène et de carbonate d'éthyle méthyle (CAS = 623-53-0) dans un rapport 3/7 en volume. Ensuite un voltage a été appliqué aux bornes de la pile bouton et le courant généré a été mesuré et enregistré. 30 Exemple 1 : Etude de Chronoampérométrie à une tension de coupure de charge de 4,2 volts Des mesures de chronoampérométrie ont été réalisées dans un système avec une électrode d'aluminium en électrode de travail et du lithium métal comme électrode de 35 référence. 3062961 9 Mesure du pH : Le pH des solutions de LiFSI est mesuré à l'aide d'un pH-mètre (modèle pHM210 de la marque Radiometer) préalablement étalonné à l'aide de trois solutions tampons (pH=4,0, 7,0 et 10,0). Le sel de LiFSI a été mis en solution dans 5 une quantité d'eau (ayant un pH de 7,45 ± 0,5), pour obtenir une concentration massique en LiFSI de 0,125 g/mL. La solution aqueuse est agitée pendant la mesure du pH. Le sel LiFSI de la solution N°3 a été obtenu selon le procédé décrit dans Abouimrane 10 et al. « Liquid Electrolyte based on lithium bis-fluorosulfonyl imide sait: Al corrosion studies and lithium ion battery investigation », Journal of Power Sources 189 (2009), p. 693-696 (paragraphe 3. Résultats). Les sels LiFSI des solutions N°1 et N°2 ont été obtenus à partir de sel de LiFSI préparé selon le procédé décrit dans l'article de Abouimrane et al. susmentionné, suivi d'une étape d'ajustement du pH. Les solutions 15 1 à 3 suivantes ont été préparées, et leur pH a été mesuré selon la méthode mentionnée ci-dessus : Solution de LiFSI N°1 N°2 N°3 pH (à 25°C) 7,29 6,79 2,27 Préparation des électrolytes : 20 Pour la réalisation des tests de chronoampérométrie, différents électrolytes de batteries Li-ion à partir des solutions de LiFSI N°1 à N°3 (cf. tableau ci-dessus) ont été préparés. Trois électrolytes ont été préparés par mise en solution d'un sel LiFSI (N°1 à N°3) 25 dans un mélange de solvant composé de carbonate d'éthylène et de carbonate d'éthyle méthyle (CAS = 623-53-0) dans un rapport 3/7 en volume, pour obtenir des solutions ayant une teneur de 1 mol/L en LiFSI : Electrolyte N°1E N°2E N°3E (invention) (invention) (comparatif) Solution de LiFSI N°1 N°2 N°3 pH (à 25°C) 7,29 6,79 2,27 3062961 10 Chronoampérométrie : Le test de chronoampérométrie a été réalisé à 25°C, par l'application d'une tension de coupure de charge constante (4,2 volt) et le courant obtenu a été observé. Au bout de 5h, la valeur du courant résiduel a été mesurée et retranscrite dans le tableau 5 suivant. Ce courant résiduel est l'indicateur des réactions secondaires qui peuvent se produire lors du fonctionnement d'une batterie Li-ion. pH 2,27 7,29 I à 4.2V (t =5H) 31 14.4 Les résultats montrent que l'électrolyte N°3E (LiFSI : pH = 2,27) conduit à un courant 10 résiduel deux fois plus élevé que l'électrolyte N°1E (LiFSI : pH = 7,29), après 5h de fonctionnement (soit après la formation des couches de passivation sur l'électrode d'aluminium). Or ce courant est directement relié à la durée de vie de la batterie Li-ion. En effet, chaque électron consommé dans une réaction parasite ne participe plus à la capacité ou autonomie de la batterie. 15 Ainsi, l'utilisation d'un sel de LiFSI selon l'invention (ayant un pH de 7,29 après mise en solution dans l'eau), conduit à un courant résiduel plus faible, et de ce fait à une meilleure durée de vie de la batterie Li-ion, qu'avec un sel LiFSI ayant un pH de 2,27 après mise en solution dans l'eau. Exemple 2 : Etude de Chronoampérométrie à 4,4 volts Une expérience similaire à celle de l'exemple 2 a été réalisée mais à une tension de coupure de charge de 4,4 V. Au bout de 5h, la valeur du courant résiduel a été mesurée et retranscrite dans le tableau suivant. pH 2.27 6.79 7.29 I à 4.4V 401 203 130 (t =5H) Les résultats démontrent que l'électrolyte N°3E (LiFSI : pH = 2.27) conduit à un 30 courant résiduel 3 plus élevé que l'électrolyte N°1E (LiFSI : pH = 7,29), après 5h de 20 25 3062961 11 fonctionnement (soit après la formation des couches de passivation sur l'électrode d'aluminium). Ainsi, l'utilisation d'un sel de LiFSI selon l'invention (ayant un pH de 7,29 après mise 5 en solution dans l'eau), conduit à un courant résiduel plus faible, et de ce fait à une meilleure durée de vie de la batterie Li-ion, qu'avec un sel LiFSI ayant un pH de 2.27. Des résultats similaires sont obtenus avec un de LiFSI ayant un pH de 6,79 après mise en solution dans l'eau par rapport à celui avec un pH de 2.27. 10 15 REVENDICATIONS1. Sel de bis(fluorosulfonyl)imide de lithium, caractérisé en ce que, après mise en solution dans l'eau pour former une solution aqueuse, ladite solution aqueuse possède un pH compris entre 4 et 8, en particulier à une température de 25°C. 2. Sel de bis(fluorosulfonyl)imide de lithium selon la revendication 1, caractérisé en ce que, après mise en solution dans l'eau pour former une solution aqueuse, ladite solution aqueuse possède un pH compris entre 4,1 et 8, entre 4,2 et 8, entre 4,3 et 8, entre 4,4 et 8, entre 4,5 et 8, entre 4,6 et 8, entre 4,7 et 8, entre 4,8 et 8, entre 4,9 et 8, entre 5 et 8, entre 5,1 et 8, entre 5,2 et 8, entre 5,3 et 8, entre 5,4 et 8, entre 5,5 et 8, entre 5,6 et 8, entre 5,7 et 8, entre 5,8 et 8, entre 5,9 et 8, entre 6 et 8, entre 6,1 et 8, entre 6,2 et 8, entre 6,3 et 8, entre 6,4 et 8, entre 6,5 et 8, entre 6,6 et 8, entre 6,7 et 8, entre 6,8 et 8, entre 6,9 et 8, entre 7 et 8, entre 4 et 7,5, entre 4,1 et 7,5, entre 4,2 et 7,5, entre 4,3 et 7,5, entre 4,4 et 7,5, entre 4,5 et 7,5, entre 4,6 et 7,5, entre 4,7 et 7,5, entre 4,8 et 7,5, entre 4,9 et 7,5, entre 5 et 7,5, entre 5,1 et 7,5, entre 5,2 et 7,5, entre 5,3 et 7,5, entre 5,4 et 7,5, entre 5,5 et 7,5, entre 5,6 et 7,5, entre 5,7 et 7,5, entre 5,8 et 7,5, entre 5,9 et 7,5, entre 6 et 7,5, entre 6,1 et 7,5, entre 6,2 et 7,5, entre 6,3 et 7,5, entre 6,4 et 7,5, ou entre 6,5 et 7,5. 3. Sel de bis(fluorosulfonyl)imide de lithium selon l'une quelconque des revendications 1 ou 2, caractérisé en ce que la concentration dudit sel dans la solution aqueuse est comprise entre 0,050 et 0,250 g/mL, de préférence entre 0,080 et 0,200 g/mL, préférentiellement entre 0,1 et 0,2, en particulier la concentration est de 0,125 g/mL. 4. Sel de bis(fluorosulfonyl)imide de lithium selon l'une quelconque des revendications 1 à 3, caractérisé en ce que qu'il comprend une teneur en ions H+ comprise entre 0,08 ppb et 0,80 ppm, entre 0,08 ppb et 0,63 ppm, entre 0,08 ppb et 0,50 ppm, entre 0,08 ppb et 0,40 ppm, entre 0,08 ppb et 0,32 ppm, entre 0,08 ppb et 0,25 ppm, entre 0,08 ppb et 0,20 ppm, entre 0,08 ppb et 0,16 ppm, entre 0,08 ppb et 0,13 ppm, entre 0,08 ppb et 0,10 ppm, entre 0,08 ppb et 0,08 ppm, entre 0,08 ppb et 0,06 ppm, entre 0,08 ppb et 0,05 ppm, 3062961 13 entre 0,08 ppb et 0,04 ppm, entre 0,08 ppb et 0,032 ppm, entre 0,08 ppb et 0,025 ppm, entre 0,08 ppb et 0,020 ppm, entre 0,08 ppb et 0,016 ppm, entre 0,08 ppb et 0,013 ppm, entre 0,08 ppb et 10 ppb, entre 0,08 ppb et 8 ppb, entre 0,08 ppb et 6,35 ppb, entre 0,08 ppb et 5,05 ppb, entre 0,08 ppb et 4 5 ppb, entre 0,08 ppb et 3,18 ppb, entre 0,08 ppb et 2,53 ppb, entre 0,08 ppb et 2,01 ppb, entre 0,08 ppb et 1,59 ppb, entre 0,08 ppb et 1,27 ppb, entre 0,08 ppb et 1,01 ppb, entre 0,25 ppb et 0,8 ppm, entre 0,25 ppb et 0,63 ppm, entre 0,25 ppb et 0,50 ppm, entre 0,25 ppb et 0,40 ppm, entre 0,25 ppb et 0,32 ppm, entre 0,25 ppb et 0,25 ppm, entre 0,25 ppb et 0,20 ppm, entre 0,25 ppb et 10 0,16 ppm, entre 0,25 ppb et 0,13 ppm, entre 0,25 ppb et 0,10 ppm, entre 0,25 ppb et 0,08 ppm, entre 0,25 ppb et 0,06 ppm, entre 0,25 ppb et 0,05 ppm, entre 0,25 ppb et 0,04 ppm, entre 0,25 ppb et 0,032 ppm, entre 0,25 ppb et 0,025 ppm, entre 0,25 ppb et 0,020 ppm, entre 0,25 ppb et 0,016 ppm, entre 0,25 ppb et 0,013 ppm, entre 0,25 ppb et 10 ppb, entre 0,25 ppb et 8 ppb, 15 entre 0,25 ppb et 6,35 ppb, entre 0,25 ppb et 5,05 ppb, entre 0,25 ppb et 4 ppb, entre 0,25 ppb et 3,18 ppb, ou entre 0,25 ppb et 2,53 ppb. 5. Sel de bis(fluorosulfonyl)imide de lithium comprenant une teneur en ions H+ comprise 20 entre 0,08 ppb et 0,80 ppm, entre 0,08 ppb et 0,63 ppm, entre 0,08 ppb et 0,50 ppm, entre 0,08 ppb et 0,40 ppm, entre 0,08 ppb et 0,32 ppm, entre 0,08 ppb et 0,25 ppm, entre 0,08 ppb et 0,20 ppm, entre 0,08 ppb et 0,16 ppm, entre 0,08 ppb et 0,13 ppm, entre 0,08 ppb et 0,10 ppm, entre 0,08 ppb et 0,08 ppm, entre 0,08 ppb et 0,06 ppm, entre 0,08 ppb et 0,05 ppm, entre 0,08 ppb et 0,04 25 ppm, entre 0,08 ppb et 0,032 ppm, entre 0,08 ppb et 0,025 ppm, entre 0,08 ppb et 0,020 ppm, entre 0,08 ppb et 0,016 ppm, entre 0,08 ppb et 0,013 ppm, entre 0,08 ppb et 10 ppb, entre 0,08 ppb et 8 ppb, entre 0,08 ppb et 6,35 ppb, entre 0,08 ppb et 5,05 ppb, entre 0,08 ppb et 4 ppb, entre 0,08 ppb et 3,18 ppb, entre 0,08 ppb et 2,53 ppb, entre 0,08 ppb et 2,01 ppb, entre 0,08 ppb et 30 1,59 ppb, entre 0,08 ppb et 1,27 ppb, entre 0,08 ppb et 1,01 ppb, entre 0,25 ppb et 0,8 ppm, entre 0,25 ppb et 0,63 ppm, entre 0,25 ppb et 0,50 ppm, entre 0,25 ppb et 0,40 ppm, entre 0,25 ppb et 0,32 ppm, entre 0,25 ppb et 0,25 ppm, entre 0,25 ppb et 0,20 ppm, entre 0,25 ppb et 0,16 ppm, entre 0,25 ppb et 0,13 ppm, entre 0,25 ppb et 0,10 ppm, entre 0,25 ppb et 0,08 ppm, entre 0,25 ppb 35 et 0,06 ppm, entre 0,25 ppb et 0,05 ppm, entre 0,25 ppb et 0,04 ppm, entre 0,25 ppb et 0,032 ppm, entre 0,25 ppb et 0,025 ppm, entre 0,25 ppb et 0,020 3062961 14 ppm, entre 0,25 ppb et 0,016 ppm, entre 0,25 ppb et 0,013 ppm, entre 0,25 ppb et 10 ppb, entre 0,25 ppb et 8 ppb, entre 0,25 ppb et 6,35 ppb, entre 0,25 ppb et 5,05 ppb, entre 0,25 ppb et 4 ppb, entre 0,25 ppb et 3,18 ppb, ou entre 0,25 ppb et 2,53 ppb. 5 6. Utilisation d'un sel de bis(fluorosulfonyl)imide de lithium selon l'une quelconque des revendications 1 à 4 ou selon la revendication 5, dans une batterie Li-ion, en particulier dans des batteries Li-ion d'appareils nomades, par exemple les téléphones portables ou les ordinateurs portables, de 10 véhicules électriques, de stockage d'énergie renouvelable par exemple le photovoltaïque ou l'éolien. 7. Utilisation selon la revendication 6, dans une batterie Li-ion fonctionnant à une tension de coupure de charge supérieure ou égale à 4,2V, de préférence 15 supérieure ou égale à 4,4V. 8. Composition d'électrolyte comprenant un sel de bis(fluorosulfonyl)imide de lithium selon l'une quelconque des revendications 1 à 4 ou selon la revendication 5, et un solvant organique. 20 9. Utilisation d'un sel de bis(fluorosulfonyl)imide de lithium selon l'une quelconque des revendications 1 à 4 ou selon la revendication 5, pour améliorer la durée de vie de batterie Li-ion et/ou les performances électroniques d'une batterie Li-ion, en particulier à une tension de coupure de 25 charge supérieure ou égale à 4,4V.